(57)【特許請求の範囲】
【請求項１】
水系顔料インクによる画像形成の際に用いる前処理インク、水系顔料インクの付与と同時に付与するインク及びオーバーコート液の少なくともいずれかとして用いることのできる水系機能インクであって、酸価が５０以上１２０未満で、重量平均分子量が２０，０００以上１００，０００以下である樹脂をインクに溶解している状態で含有し、該樹脂の組成は、１）アクリル酸及びメタクリル酸のうち少なくとも一の化合物、２）メタクリル酸メチル並びに３）アクリル酸ｎ−ブチル、アクリル酸２−エチルヘキシル、メタクリル酸ｎ−ブチル及びメタクリル酸エチルのうち少なくとも一の化合物を含み、顔料が０．０１質量％未満であることを特徴とする水系機能インク。
【請求項２】
前記化合物３）の総量は、樹脂組成中で１０質量％以上８０質量％未満であることを特徴とする請求項１に記載の水系機能インク。
【請求項３】
さらに有機溶剤として、炭素数４以上のジオール、グリコールモノエーテル、グリコールジエーテル、グリコールのエステルの少なくとも１種を含有し、その総量が、インク中で５質量％以上５０質量％未満であることを特徴とする請求項１または２に記載の水系機能インク。
【請求項４】
請求項１〜３のいずれか１項に記載の水系機能インクと顔料を含有する水系顔料インクを併用することを特徴とする画像形成方法。
【請求項５】
前記水系機能インク、前記水系顔料インクの順に印字することを特徴とする請求項４に記載の画像形成方法。
【請求項６】
前記水系機能インク、前記水系顔料インク、前記水系機能インクの順に印字することを特徴とする請求項４に記載の画像形成方法。
【請求項７】
前記水系機能インクと前記水系顔料インクとを同時に付与することを特徴とする請求項４に記載の画像形成方法。
【発明の詳細な説明】
【技術分野】
【０００１】
本発明は、水系機能インク及びそれを用いた画像形成方法に関する。
【背景技術】
【０００２】
産業用途のインクジェットインクとして、塩化ビニルシート等の非吸収性記録媒体上に直接印字できるインクジェットインクが、近年開発されている。これらのインクジェットインクとしては、有機溶剤をベヒクルとした溶剤インクジェットインクや、重合性モノマーを主成分とする活性光線硬化型インクジェットインクが挙げられる。溶剤インクジェットインクは、その溶剤を乾燥させて大気中に蒸発させるため、近年社会的に問題となっているＶＯＣ（揮発性有機化合物）が多いという課題がある、また、作業者に対しても、臭気や安全上の影響が懸念され、十分な換気等の設備対応が必要となる。活性光線硬化型インクジェットインクは、印字後直ちに硬化させるのでＶＯＣはゼロに近いが、使用するモノマーによっては、皮膚感作性を有するものが多く課題を抱えており、また、高価な活性光線の照射光源をプリンタに組み込むという制約があり、印刷分野で実用化するという観点では課題を残しているのが現状である。加えて、光沢を有するシート等に印字した場合、著しく光沢感が損なわれてしまう。
【０００３】
このような背景の中で、環境負荷が少なく、従来からホーム用途で広く使用されている水を主成分とする水系インクジェットインクで、直接、非吸水性記録媒体に印字できるインクジェットインクの開発が盛んに行われている。
【０００４】
非吸水性記録媒体に、高速で液寄りが発生することなく高画質な画像を記録し、かつその画像の耐久性も屋外使用に耐えるほどの高耐久性のものにする試みは種々行われているが、いまだ十分満足のいくインク及び方法の提案は見られない。
【０００５】
例えば、非吸水性記録媒体に印字し、十分な耐久性を有する画像を形成するにはインク中にバインダー樹脂を添加することが必要である。バインダー樹脂として、インク溶解性樹脂や水溶性樹脂を添加した技術が、例えば、特許文献１、２に公開されている。バインダー樹脂を水系インク中に溶解して添加することは、以下の利点を有する。一つはバインダー自体が基材上で乾燥する過程で製膜し、透明感のある塗膜を形成しやすい。このため、高い光沢で光学濃度の高い画像を得ることができる。また、樹脂が水系インクまたはそれに順ずる水系洗浄液に再溶解しやすいので、プリンタ内でインクが乾燥、固化した場合も、樹脂が水系インクまたはそれに順ずる水系洗浄液で洗浄することで溶解、除去することが可能である。すなわち、定期的な洗浄メンテナンスをすることで長期にわたり、欠や曲がりの少ない安定な画像を得ることができる、一方で、以下の課題がある。一つは、画像の耐久性、特に溶剤での洗浄等で画像が取れてしまったり、基材によっては十分な接着性が得られず強くこすることで画像が取れてしまったりすることがあり改善が必要である。
【０００６】
一方、インク中に分散性樹脂を添加する技術が公開されている。分散樹脂は、前記水系インク溶解性樹脂と以下のような差異がある。製膜後の皮膜は一般的に、前記水系インク溶解性樹脂からなる皮膜に比べ高い耐久性を示す。しかしながら、製膜にはその樹脂物性、構造に応じた熱エネルギーが必要となる。室温以下の低い温度で製膜する分散樹脂もあるが、このような樹脂を水系インクに用いた場合、プリンタ内でインクが乾燥、固化しやすく、この場合、その皮膜の高い耐久性故に、洗浄、除去がしにくい。
【０００７】
このため、プリンタ内で乾燥、固化しにくいように、より高温で製膜する樹脂を用いることが好ましいが、この場合は、プリント後に製膜のためにプリント物に加熱し製膜する必要がある。一般的に、非吸水性記録媒体に印字する場合、プリント時の液寄り等の画像劣化を防ぐため、記録時に記録媒体を４０℃以上に加熱することが必要とされる。このような状況でヘッドでのインクの乾燥、固化を防ぐため、より高温で製膜する樹脂を使うのが通常である。この場合、プリント後に製膜のために、７０℃前後、あるいはそれ以上の温度で加熱する必要がある。このような高温の加熱は、装置の大型化や、消費電力の増大、さらに、プリント基材に高い耐熱性が要求される等使用上の課題が多大である。
【０００８】
また、プリント対象基材として、塩ビフィルム等の樹脂フィルム以外に、安価で比較的光沢の高いコート紙、アート紙等の印刷本紙にプリントする要望もある。印刷本紙は加熱するとカールが発生しやすく、加熱できる温度には制限がある。プリント後に製膜のために、７０℃前後、あるいはそれ以上の温度の加熱には耐えられない。
【０００９】
また、ノズルの高密度化、高周波数化に伴う高速印字に対して、インク吸収層のない記録媒体に対して液寄りが発生することなく、高画質を得ることは実際に困難である。
【００１０】
特定の溶剤、及び液中に分散された熱可塑性樹脂を含有する被記録面がプラスチックフィルムであるインクジェット記録媒体用印刷下地液に関する技術は、特許文献３に開示されている。
【先行技術文献】
【特許文献】
【００１１】
【特許文献１】特開２０００−４４８５８号公報
【特許文献２】特開２００６−２４９３９３号公報
【特許文献３】特開２００６−２８１５７０号公報
【発明の概要】
【発明が解決しようとする課題】
【００１２】
本発明は、上記課題に鑑みなされたものであり、その目的は、疎水性記録媒体、印刷本紙等にインク混じりのない高品位な画質が印字でき、光沢、耐擦性及び接着性に優れた画像を形成でき、かつ射出安定性、メンテナンスでの回復性にも優れた水系機能インクと、それを用いた画像形成方法を提供することにある。
【課題を解決するための手段】
【００１３】
本発明の上記課題は、以下の構成により達成される。
【００１４】
１．酸価が５０以上１２０未満で、重量平均分子量が２０，０００以上１００，０００以下である樹脂を含有し、顔料が０．０１質量％未満であることを特徴とする水系機能インク。
【００１５】
２．前記樹脂の組成が、アルキル基の炭素数が２〜８のアクリル酸アルキルエステルまたはアルキル基の炭素数が２〜８のメタクリル酸アルキルエステルを含み、その総量が、樹脂組成中で１０質量％以上８０質量％未満であることを特徴とする前記１に記載の水系機能インク。
【００１６】
３．前記樹脂がインクに溶解していることを特徴とする前記１または２に記載の水系機能インク。
【００１７】
４．さらに有機溶剤として、炭素数４以上のジオール、グリコールモノエーテル、グリコールジエーテル、グリコールのエステルの少なくとも１種を含有し、その総量が、インク中で５質量％以上５０質量％未満であることを特徴とする前記１〜３のいずれか１項に記載の水系機能インク。
【００１８】
５．前記１〜４のいずれか１項に記載の水系機能インクと顔料を含有する水系顔料インクを併用することを特徴とする画像形成方法。
【００１９】
６．前記水系機能インク、前記水系顔料インクの順に印字することを特徴とする前記５に記載の画像形成方法。
【００２０】
７．前記水系機能インク、前記水系顔料インク、前記水系機能インクの順に印字することを特徴とする前記５に記載の画像形成方法。
【発明の効果】
【００２１】
本発明により、疎水性記録媒体にインク混じりのない高品位な画質が印字でき、光沢、耐擦性及び接着性に優れた画像を形成でき、かつ射出安定性、メンテナンスでの回復性にも優れた水系機能インクと、それを用いた画像形成方法を提供することができた。
【発明を実施するための形態】
【００２２】
本発明者らは、サイン用途に用いられる塩化ビニルシートをはじめ、種々の樹脂基材や、印刷本紙等のインク吸収速度が遅い紙支持体に対しても、インク混じりのない高画質な印字でき、かつ光沢が高く、耐擦性や接着性の高い画像を形成することを目的に検討を重ねた。特に、水系顔料インクと共に用いることで、これらの効果を一段と発揮する機能インクについて、詳細に検討した結果、本発明に至ったものである。
【００２３】
本発明の水系機能インクは、水系顔料インクに先立って記録媒体の前面あるいは特定箇所にのみ付与する前処理インクとして用いること、また、水系顔料と同一キャリッジ上のヘッドから付与し、記録インクと前後して付与すること、あるいは、水系顔料インク付与後にオーバーコート液として付与すること等の使用方法がある。いずれの場合においても、本発明の水系機能インクは、水系機能インク中の樹脂成分が画像耐久性を向上させるのに役立つものである。使用方法によっては、液寄りを改善したり、光沢を上げたり、光学濃度を高める等の効果を発現する場合もある。
【００２４】
以下、本発明を実施するための形態について詳細に説明する。
【００２５】
本発明の水系機能インクは、酸価が５０以上１２０未満で、重量平均分子量が２０，０００以上１００，０００以下である樹脂を含有し、顔料が０．０１質量％未満であることを特徴とする水系機能インクである。顔料は好ましくは０．００１質量％未満であり、最も好ましいのは無添加である。本発明の水系機能インクは、可視画像を形成する目的の水系インクではなく、水系顔料インクと共に用いることで、本発明の課題を解決する機能インクである。また、着色されていないので、いかなる色インクとの組み合わせでも、色への影響を考慮することなく自由に使用可能である。
【００２６】
〔樹脂〕
本発明の水系機能インクに用いる樹脂、インク溶解性樹脂について説明する。
【００２７】
本発明の水系機能インクは特定の樹脂を含有することが特徴である。特定の樹脂はその重量平均分子量と酸価によって特徴付けられる。
【００２８】
（重量平均分子量）
水系インクジェット用に用いられてきた樹脂の多くは、分散樹脂である。エマルジョンあるいはラテックスといわれるこれら分散性樹脂は、通常エマルジョン重合法で重合され、その重量平均分子量は、１０万より大きい。１０万より大きい分散樹脂を添加した場合、プリント後にこの分散性樹脂を製膜させることで、十分な皮膜強度が得られる。また、高光沢で高濃度な画像が得られる。分散樹脂を製膜させるには、樹脂ごとの物性、組成に合った温度条件が必要である、通常別途加熱装置が必要となる。一般的には、樹脂のガラス転移温度を低く設計することで、製膜に必要な温度を下げることができるが、実際インクジェットインクに用いる場合、樹脂のガラス転移温度を低く設計するだけでは、十分な皮膜強度、高光沢で高濃度な画像を得られないことが多い。また、ガラス転移温度を低く設定し過ぎると、画像形成後にプリントがくっつく、ブロッキングが発生したり、また、インクジェットプリンタ内で製膜し、安定に射出できなくなったりする。
【００２９】
以上のように、重量平均分子量が１０万より大きい分散樹脂を用いるには通常別途加熱装置が必要であり、装置が大型化し、消費電力も大きくなり、耐熱性のない記録媒体には適さない。
【００３０】
一方、水溶性樹脂を用いることもあるが、通常用いるものはエマルジョンよりはるかに低分子量のものである。重量平均分子量が１万以下のものが多く、２万を超えるものは少ない。本発明者らの詳細な検討により、重量平均分子量が２０，０００より小さいものはその皮膜強度が不十分であることが分かった。
【００３１】
重量平均分子量は、ゲルパーミエーションクロマトグラフィーを用いて測定できる。
【００３２】
（酸価）
さらに、樹脂には親水性のものから疎水性のものまで設計可能であるが、親水性のものは、そもそも耐水性がなく、屋外での使用に向かない。また、疎水性のものは、水系インクの場合、分散して添加する方法しかないが、この場合、製膜するのに加熱等の負荷が生じる。前記エマルジョンは疎水性樹脂の部類である。また、疎水性樹脂は特定の有機溶剤にしか溶解しないので、樹脂がプリンタ内で固化した場合は、有機溶剤で洗浄するしかなく、臭気、安全性上現実的ではない。
【００３３】
親水性と疎水性の中間に属する樹脂が存在する。例えば、疎水性部分と親水性部分の両方を持つもので、酸モノマーを共重合成分として持つ樹脂が該当する。酸モノマー含有量の指標として知られている酸価を指標にして検討した結果、樹脂の酸価が５０以上１２０未満の樹脂は、プリント時に樹脂の疎水部分が選択的に基材に結合し、残りの酸性基を多く含む部分が表面に出るため、表面の濡れ性は向上しその効果が大きいことが分かった。酸価はアルカリ滴定法により求められる。
【００３４】
製膜しやすさと、製膜後の強度、光沢等の特性との関係を、前記の重合平均分子量と合わせて、本発明者らは詳細に検討した。その結果、酸価が５０以上１２０未満で、重量平均分子量が２０，０００以上１００，０００以下の樹脂を添加することで、上記課題が解決することが判明した。
【００３５】
本発明に用いられる樹脂としては、アクリル樹脂をはじめとするビニル系共重合樹脂を好ましく用いることができるが、他にポリエステル樹脂、ポリアミド樹脂、ポリエーテル樹脂等種々のタイプを用いることができる。
【００３６】
アクリル樹脂をはじめとするビニル系共重合樹脂は、周知のごとく非常に多数のモノマーから自由に設計することができ、重合がし易く、また低コストで製造できるという利点を有している。特に、先に述べたように、インクに添加する際に求められる多数の要求に答えるには、設計自由度の大きいアクリル樹脂が適している。
【００３７】
中でも、アルキル基の炭素数が２〜８のアクリル酸アルキルエステルまたはアルキル基の炭素数が２〜８のメタクリル酸アルキルエステルを含み、その総量が、樹脂組成中で１０質量％以上８０質量％未満であるインクが好ましい。
【００３８】
本発明者らの検討では、アルキル基の炭素数が２〜８のアクリル酸アルキルエステルまたはアルキル基の炭素数が２〜８のメタクリル酸アルキルエステルを含み、その総量が１０質量％以上８０質量％未満の場合、塩ビ等の非吸収性基材に対して特に高い画像耐久性を得るのに特に有効であることが判明した。
【００３９】
アルキル基の炭素数が２〜８のアクリル酸アルキルエステルとしては、アクリル酸エチル、アクリル酸ｎ−プロピル、アクリル酸ｉ−プロピル、アクリル酸ｎ−ブチル、アクリル酸ｉ−ブチル、アクリル酸ｎ−ヘキシル、アクリル酸ｃｙｃｌｏ−ヘキシル、アクリル酸オクチル、アクリル酸２−エチルヘキシル等が挙げられる。
【００４０】
アルキル基の炭素数が２〜８のメタクリル酸アルキルエステルとしては、メタクリル酸エチル、メタクリル酸ｎ−プロピル、メタクリル酸ｉ−プロピル、メタクリル酸ｎ−ブチル、メタクリル酸ｉ−ブチル、メタクリル酸ｎ−ヘキシル、メタクリル酸ｃｙｃｌｏ−ヘキシル、メタクリル酸オクチル、メタクリル酸２−エチルヘキシル等が挙げられる。
【００４１】
これらは、アルキル基の炭素数が９以上のアクリル酸アルキルエステルまたはアルキル基の炭素数が９以上のメタクリル酸アルキルエステルに比べて、射出がより安定で、メンテナンス性に特に優れている。
【００４２】
本発明の水系機能インクに添加する上記樹脂は、水系機能インクに完全に溶解していても、部分的に溶解しているものでも、分散されているものでもよい。樹脂が記録媒体上で製膜しやすく、かつ乾燥固化した状態から除去しやすさを考えた場合、水系機能インクに完全に溶解しているもの、または部分的に溶解しているものが好ましく、より好ましくは完全に溶解しているものである。
【００４３】
前記樹脂は、インク中に安定に溶解するために、酸性基部分の全部あるいは一部をアルカリで中和したモノマーを用いることが好ましい。中和塩基としては、アルカリ金属含有塩基、例えば、水酸化ナトリウム、水酸化カリウム等や、アミン類（例えば、アンモニア、アルカノールアミン、アルキルアミン等）を用いることができる。特に、沸点が２００℃未満のアミン類で中和することは、画像耐久性を向上することができる観点から好ましい。特に、アンモニアで中和した酸モノマーは、印字した後の乾燥性が速く、プリント後、直ちに印字物を重ねることができ、加えてインク混じりを防止できる観点からも好ましい。また、対塩としてＮ，Ｎ−ジメチルアミノエタノール、２−アミノ−２−メチルプロパノール、Ｎ−メチルアミノエタノールを用いることは、射出安定性上好ましい。
【００４４】
樹脂の添加量は、本発明の効果が発現する範囲であれば制限はないが、インク中の固形分量としては、１質量％から１２質量％の範囲で用いることが好ましい。
【００４５】
〔有機溶剤〕
本発明の水系機能インクには、有機溶剤として炭素数４以上のジオール、グリコールモノエーテル、グリコールジエーテル、グリコールのエステルの少なくとも１種を含有し、その総量が、インク中で５質量％以上５０質量％未満であることが好ましい。
【００４６】
炭素数４以上のジオール、グリコールモノエーテル、グリコールジエーテル、グリコールのエステルを用いることで、塩化ビニルシートをはじめ種々の樹脂基材や、印刷本紙等のインク吸収速度が遅い紙支持体に対しても、インク混じりを一層抑えることができ、高画質な印字画像を得られる。また、光沢が高く、耐擦性や接着性の高い画像を形成するのに有効である、推測ではあるが、インク分散樹脂の製膜助剤となり低温での製膜を促進しているものと考えている。
【００４７】
炭素数４以上のジオールとしては、１，２−ブタンジオール、１，２−ペンタンジオール、１，２−ヘキサンジオール、１，２−ヘプタンジオール、１，４−ブタンジオール、２−メチル−１，３−プロパンジオール等も好ましく用いることができる。
【００４８】
グリコールモノエーテル、グリコールジエーテル、グリコールのエステルとしては、例えば、エチレングリコールモノエチルエーテル、エチレングリコールモノブチルエーテル、ジエチレングリコールモノエチルエーテル）、ジエチレングリコールモノブチルエーテル、トリエチレングリコールモノブチルエーテル、プロピレングリコールモノプロピルエーテル、ジプロピレングリコールモノメチルエーテル、ジプロピレングリコールモノプロピル、トリプロピレングリコールモノメチルエーテル等が挙げられる。
【００４９】
また、有機溶剤として、窒素または硫黄を含む環状溶剤、環状エステル溶剤、水溶性アミドまたはジメチルスルフォキシドの少なくとも１種を含有し、窒素または硫黄を含む環状溶剤、環状エステル溶剤、水溶性アミドまたはジメチルスルフォキシドの総量が、インク中で５質量％以上２５質量％未満であることは好ましい。
【００５０】
これらの溶剤は、塩化ビニル等の記録媒体を溶解または軟化あるいは膨潤しうる作用を有する溶剤を添加することにより、塩化ビニルと本発明に係る樹脂の接着性がより一層向上し、優れた画像の接着性、耐擦性が得られる観点から好ましい。このような溶剤も、インク分散樹脂の溶解性があり、製膜助剤として有効である。
【００５１】
窒素原子を含有する環状溶剤としては、環状アミド化合物、特には５〜７員環が好ましく、例えば、２−ピロリドン、Ｎ−メチル−２−ピロリドン、Ｎ−エチル−２−ピロリドン１，３−ジメチルイミダゾリジノン、１，３−ジメチル−２−イミドゾリジノン、ε−カプロラクタム、メチルカプロラクタム、２−アザシクロオクタノン等が挙げられる。環状アミド以外の窒素原子を含有する環状溶剤としてはホルミルモルホリン、イオウ原子を含有する環状溶剤としては、環状アミド化合物が好ましく、５−７員環が好ましく、例えば、スルホラン等が挙げられる。環状エステル溶剤としてはγ−ブチロラクトン、ε−カプロラクトンが挙げられ、乳酸エステルとしては、乳酸ブチル、乳酸エチル等が挙げられる。アルキレングリコールジエーテルとしては、ジエチレングリコールジエチルエーテルが挙げられる。アルキレングリコールモノエーテルモノエステルとしては、ジエチレングリコールモノエチルモノアセテートが挙げられる。
【００５２】
本発明においては、インクジェットヘッドからのインク射出安定性、メンテナンス性及び形成した画像の光沢の観点から、溶剤の１つとして、水溶性アルカノールアミン類を、インク全質量の０．３０質量％以上２．０質量％以下含有することが好ましく、より好ましくは、０．３質量以上１．８質量％以下である。本発明に好ましく適用することのできる水溶性アルカノールアミン類としては、Ｎ，Ｎ−ジメチルアミノエタノール、２−アミノ−２−メチルプロパノール、Ｎ−メチルアミノエタノールを挙げることができる。
【００５３】
その他には、アルコール類（例えば、メタノール、エタノール、プロパノール、イソプロパノール、ブタノール、イソブタノール、セカンダリーブタノール、ターシャリーブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、等を添加してもよい。
【００５４】
〔界面活性剤〕
本発明の水系機能インクには界面活性剤を用いることができる。界面活性剤としては、シリコーン系またはフッ素系の界面活性剤が好ましい。
【００５５】
シリコーン系またはフッ素系の界面活性剤の添加することにより、塩化ビニルシートをはじめ種々の樹脂基材や、印刷本紙等のインク吸収速度が遅い紙支持体に対しても、インク混じりを一層抑えることができ、高品位な印字画像が得られる。また、低表面張力溶剤と併用することが、特に好ましい。
【００５６】
シリコーン系の界面活性剤としては、好ましくはポリエーテル変性ポリシロキサン化合物であり、例えば、信越化学工業製のＫＦ−３５１Ａ、ＫＦ−６４２やビッグケミー製のＢＹＫ３４５、ＢＹＫ３４７、ＢＹＫ３４８等が挙げられる。
【００５７】
フッ素系の界面活性剤としては、通常の界面活性剤の疎水性基の炭素に結合した水素の代わりに、その一部または全部をフッ素で置換したものを意味する。この中でも、分子内にパーフルオロアルキル基を有するものが好ましい。
【００５８】
フッ素系の界面活性剤のうち、ある種のものは大日本インキ化学工業社からメガファック（Ｍｅｇａｆａｃ）Ｆなる商品名で、旭硝子社からサーフロン（Ｓｕｒｆｌｏｎ）なる商品名で、ミネソタ・マイニング・アンド・マニファクチュアリング・カンパニー社からフルオラッド（Ｆｌｕｏｒａｄ）ＦＣなる商品名で、インペリアル・ケミカル・インダストリー社からモンフロール（Ｍｏｎｆｌｏｒ）なる商品名で、イー・アイ・デュポン・ネメラス・アンド・カンパニー社からゾニルス（Ｚｏｎｙｌｓ）なる商品名で、またファルベベルケ・ヘキスト社からリコベット（Ｌｉｃｏｗｅｔ）ＶＰＦなる商品名で、それぞれ市販されている。
【００５９】
また、非イオン性フッ素系界面活性剤としては、例えば、大日本インキ社製のメガファックス１４４Ｄ、旭硝子社製のサーフロンＳ−１４１、同１４５等を挙げることができ、また、両性フッ素系界面活性剤としては、例えば、旭硝子社製のサーフロンＳ−１３１、同１３２等を挙げることができる。
【００６０】
シリコーン系またはフッ素系の界面活性剤と共に、下記に示す界面活性剤を併用することも可能である。
【００６１】
例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。特にアニオン性界面活性剤及びノニオン性界面活性剤を好ましく用いることができる。
【００６２】
〔画像形成方法〕
次に、本発明の水系機能インクを用いた画像形成方法（インクジェット記録方法）について説明する。
【００６３】
本発明の水系機能インクの使用方法は、大別すると２つの方法がある。
【００６４】
第１の方法は、水系機能インクがプリント基材に直接着弾して機能を発揮する方法である。この場合の第１の効果は、基材と画像の接着性を向上させることである。水系機能インクが基材に着弾し、製膜することで、基材とインク層の接着性を高めるからである。第２の効果は、基材の濡れ性改良である。水系機能インク中の樹脂が基材上に製膜することで基材の表面エネルギーは大きくなり、濡れ性が向上する。このことが記録インク同士の液寄りを改善し、画質が向上する。特に本発明の水系機能インク中の樹脂の酸価が５０以上１２０未満の樹脂は、樹脂の疎水部分が選択的に基材に結合し、残りの酸性基を多く含む部分が表面に出るため、表面の濡れ性は向上しその効果が大きい。エマルジョンのように疎水性樹脂では親水部が少な過ぎ、このような効果は不十分である。もちろん、水系機能インクに含まれる活性剤等が濡れ性をさらに向上させることも期待できる。
【００６５】
また、本発明者らは液寄り現象について詳細に検討したところ、疎水性基材に印字する場合、記録インク同士の液寄りは、低インクＤｕｔｙ部で顕著に起こる反面、高Ｄｕｔｙ部ではその発生が少ないことを見出している。いわゆるビーディング現象は発生しやすいが、高Ｄｕｔｙ部でのカラーブリードはその発生が少ない。本発明者らの検討で、この現象を利用して、本発明の水系機能インクを利用することの効果（第３の効果）を確認している。すなわち、記録インク付与の完全に前工程で水系機能インク付与を行わずとも、記録インクと水系機能インクをほぼ同時に、または前後して付与することで、結果的に各画素内の総インク付与量を高めることで液寄りの改善した画像が得られることが判明した。第１、第２の効果とも、水系機能インクが基材をなるべく多く被覆することが望ましい。最も機能を発揮するには、水系機能インクを単独で基材に直接プリントする方法である。さらに好ましくは、水系機能インクを乾燥してから顔料インクを印字する方法である。
【００６６】
また、水系機能インクと顔料インクを前後して、あるいは同時にプリントする方法、プリント時間の短縮化と装置の小型化等で利点も多く好ましい。この場合、水系機能インクの少なくとも一部は、プリント基材に直接着弾する必要がある。第３の効果の場合は、機能インクと顔料インクを前後して、あるいは同時にプリントする方法が好ましい。
【００６７】
本発明の水系機能インクに添加した樹脂は、乾燥と同時に成膜するので基材を被覆する上記目的に適している。一般的なエマルジョン樹脂を用いると成膜に時間や加熱が必要であり、また完全成膜させることは材料、条件の選択が必要であり好ましくない。
【００６８】
以上のような水系機能インクの使用方法においては、基材との接着性、基材の濡れ性改良を目的に樹脂を選択することが好ましい。
【００６９】
第２の方法は、水系機能インクが顔料インクからなる塗膜最表面を覆うことで機能を発揮する方法がある。
【００７０】
この効果は、画像保存、画像の耐久性向上であり、さらに、光沢調整、あるいは光学濃度を上げることである。画像の溶剤耐性や耐傷性等は画像表面の膜物性に大きく依存する。
【００７１】
第２の方法において、水系機能インクが顔料インクからなる塗膜最表面をなるべく多く被覆することが望ましい。最も機能を発揮するには、水系機能インクが、顔料インクからなる塗膜最表面全面を覆うように、顔料インクでの印字後に機能インクでオーバープリントする方法である。さらに好ましくは、顔料インクで記録後、乾燥してから記録インクを印字する方法である。
【００７２】
また、水系機能インクと顔料インクを前後して、あるいは同時にプリントする方法は、プリント時間の短縮化と装置の小型化等で利点も多く好ましい。この場合、水系機能インクの少なくとも一部は、顔料インクからなる塗膜最表面を覆う必要がある。本発明の水系機能インクに添加した樹脂は、乾燥と同時に成膜するので顔料インクからなる塗膜最表面を被覆する上記目的に適している。一般的なエマルジョン樹脂を用いると成膜に時間や加熱が必要であり、また完全成膜させることは材料、条件の選択が必要であり好ましくない。
【００７３】
以上のような水系機能インクの使用に際して、水系機能インクはカラーインクと同一のヘッドキャリッジに搭載して、同じスキャン時に機能インク、カラーインク双方を付与する方法、機能インク、カラーインク付与を分けるため、複数回に分けて印字する方法を用いることができる。複数回に分けて印字する方法とは、具体的には、水系機能インクを最初に印字し、メディアを戻し、カラーインクで上書きする方法や、カラーインクを最初に印字し、メディアを戻し、機能インクで上書きする方法等がある。
【００７４】
また、プリンタ内に複数のヘッドキャリッジを平行に配して、キャリッジごとに、機能インク用ヘッド、カラーインク用ヘッドに分けて各インクを数秒以上の時間差を開けて付与する方法もある。このとき、最初のインクの付与後に、中間乾燥装置を設けることもできる。
【実施例】
【００７５】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００７６】
実施例
《樹脂の合成》
〔樹脂１の合成〕
５００ｍｌ四つ口フラスコに、メカニカルスターラー、窒素導入管、コンデンサー、滴下ロートをセットし、イソプロピルアルコール１８５ｇをフラスコに加え、窒素ガスをバブリングしながら加熱還流した。滴下ロートに、メタクリル酸メチル７８ｇ、アクリル酸ｎ−ブチル８ｇ、アクリル酸２−エチルヘキシル５ｇ、メタクリル酸９ｇ及び開始剤として、アゾビスイソブチロニトリル（ＡＩＢＮ）０．５ｇを混合溶解したものを入れ、約２時間かけ加熱還流させた状態で、滴下した。滴下後、さらに６時間加熱還流し、さらに、ＡＩＢＮ０．０５ｇのイソプロピルアルコール溶液を、１５分かけ滴下した。この後さらに５時間加熱還流した。
【００７７】
反応液を放冷後、溶媒のイソプロピルアルコールを減圧にて留去した。この残渣に、アルカリ中和塩基として２８％アンモニア水を６．７ｇ、イオン交換水を５５３ｇ添加し、加熱撹拌して溶解した。この樹脂１（アンモニア塩）溶液中の樹脂固形分濃度は、約１５質量％である。
【００７８】
上記合成した樹脂１の酸価、ガラス転移温度及び重量平均分子量を、下記の方法に従って測定した。
【００７９】
〈酸価の測定〉
上記樹脂水溶液を乾燥固化した樹脂１０ｇを３００ｍｌの三角フラスコに秤量し、エタノール：ベンゼン＝１：２の混合溶媒約５０ｍｌ加えて樹脂を溶解する。次いで、フェノールフタレイン指示薬を用い、あらかじめ標定された０．１ｍｏｌ／Ｌの水酸化カリウムエタノール溶液で滴定し、滴定に用いた水酸化カリウムエタノール溶液の量から、下記計算式（１）で酸価（ｍｇＫＯＨ／ｇ）を求める。
【００８０】
樹脂によって、エタノール：ベンゼン＝１：２の混合溶媒約５０ｍｌに溶解しないものは、エタノール５０ｍｌ、あるいは、エタノール／純水＝１：１の混合溶媒約５０ｍｌのどちらか溶解するほうを選択して、他は同じ操作にて滴定を行った。
【００８１】
計算式（１）      Ａ＝（Ｂ×ｆ×５．６１１）／Ｓ
式中、Ａは樹脂の酸価（ｍｇＫＯＨ／ｇ）、Ｂは滴定に用いた０．１ｍｏｌ／Ｌ水酸化カリウムエタノール溶液の量（ｍｌ）、ｆは０．１ｍｏｌ／Ｌ水酸化カリウムエタノール溶液のファクター、Ｓは樹脂の質量（ｇ）、５．６１１は水酸化カリウムの式量（５６．１１／１０）である。
【００８２】
上記方法により測定した樹脂１の酸価は、５９ｍｇＫＯＨ／ｇであった。
【００８３】
〈ガラス転移温度（Ｔｇ）の測定〉
ＤＳＣ−７示差走査カロリメータ（パーキンエルマー社製）、ＴＡＣ７／ＤＸ熱分析装置コントローラ（パーキンエルマー社製）を用いてＴｇを測定した。
【００８４】
測定手順として、樹脂１の１０．００ｍｇを小数点以下２桁まで精秤し、アルミニウム製パン（ＫＩＴＮＯ．０２１９−００４１）に封入し、ＤＳＣ−７サンプルホルダーにセットする。なお、リファレンスは空のアルミニウム製パンを使用した。
【００８５】
測定条件としては、測定温度０〜１３０℃、昇温速度１０℃／分、降温速度１０℃／分で、Ｈｅａｔ−Ｃｏｏｌ−Ｈｅａｔの温度制御で行い、その２ｎｄ  Ｈｅａｔにおけるデータを元に解析を行った。なお、測定は窒素気流条件下で行った。
【００８６】
ガラス転移温度は、第１の吸熱ピークの立ち上がり前のベースラインの延長線と、第１のピークの立ち上がり部分からピーク頂点までの間で最大傾斜を示す接線を引き、その交点をガラス転移温度とした。
【００８７】
上記方法により測定した樹脂１のガラス転移温度は、８０℃であった。
【００８８】
〈重量平均分子量の測定〉
重量平均分子量は、ゲルパーミエーションクロマトグラフィーを用いて測定した。
【００８９】
測定条件は以下の通りである。
【００９０】
溶媒：      テトラヒドロフラン
カラム：    東ソー製ＴＳＫｇｅｌ  Ｇ４０００＋２５００＋２０００ＨＸＬ
カラム温度：４０℃
注入量：    １００μｌ
検出器：    ＲＩ  Ｍｏｄｅｌ  ５０４（ＧＬサイエンス社製）
ポンプ：    Ｌ６０００（日立製作所（株）製）
流量：      １．０ｍｌ／ｍｉｎ
校正曲線：  標準ポリスチレンＳＴＫ  ｓｔａｎｄａｒｄ  ポリスチレン（東ソー（株）製）Ｍｗ＝１００００００〜５００迄の１３のサンプルによる校正曲線を使用した。１３のサンプルは、ほぼ等間隔に用いる。
【００９１】
上記方法により測定した樹脂１の重量平均分子量は、３０，０００であった。
【００９２】
〔樹脂２〜５及び比較樹脂１〜４の合成〕
上記樹脂１の合成において、モノマー組成を表１に記載のように変更した以外は同様にして、樹脂２〜５及び比較樹脂１〜４を合成した。なお、表１に記載の重量平均分子量となるように、開始剤量、重合条件を適宜調整した。これらの樹脂はインク溶解性樹脂である。
【００９３】
〔比較樹脂５の合成〕
５００ｍｌ四つ口フラスコに、メカニカルスターラー、窒素導入管、コンデンサー、滴下ロートをセットし、イオン交換水２５０ｇ、メタクリル酸メチル５９ｇ、メタクリル酸ｎ−ブチル３５ｇ、メタクリル酸６ｇ、３０％Ｒｏｄａｆａｃ  ＲＳ７１０    ３．０ｇを添加し、メカニカルスターラーにて撹拌しながら９０℃に加熱した。ここへ、過硫酸カリウム０．４ｇを４０ｇのイオン交換水に溶解した水溶液を滴下ロートより滴下した。滴下後、９０℃にて４時間加熱撹拌をした。反応液を冷却後、アンモニア水を加えｐＨ８．５に調整し、比較樹脂５を合成した。比較樹脂５は分散性樹脂である。
【００９４】
得られた樹脂１〜５及び比較樹脂１〜５の酸価、ガラス転移温度、重量平均分子量を上記の方法で測定した結果を表１に示す。
【００９５】
【表１】
0005521502.tif 000002
【００９６】
《水系機能インクの調製》
〔水系機能インク１の調製〕
樹脂１                                                                ８．０部
有機溶剤：２−メチル−１，３−プロパンジオール                      １０．０部
２−ピロリドン                                              ５．０部
１，３−ジメチル−２−イミダゾリジノン                      ５．０部
界面活性剤：ＢＹＫ−３４８（シリコーン系界面活性剤、ビッグケミー製）  ０．５部
イオン交換水で、１００部となるように仕上げた。
【００９７】
上記各添加剤を添加、攪拌、混合した後、孔径が５μｍのフィルタを用いてろ過を行って、本発明の水系機能インク１を調製した。
【００９８】
〔水系機能インク２〜７及び比較インク１〜５の調製〕
水系機能インク１の調製において、樹脂、有機溶剤、界面活性剤を表２に記載のように変更した以外は同様にして、水系機能インク２〜７及び比較インク１〜５を調製した。
【００９９】
【表２】
0005521502.tif 000003
【０１００】
《顔料分散体の調製》
〔ブラック顔料分散体Ｂｋ〕
カーボンブラック                                                  １０．０部
顔料分散剤（ｅｆｋａ４５７０：高分子分散剤ｅｆｋａ４５７０（ＥＦＫＡ社製））
５．０部
ジエチレングリコールモノブチルエーテル                              ５．０部
イオン交換水                                                      ８０．０部
上記各添加剤を混合、撹拌した後、平均粒径が１．５ｍｍのジルコニアビーズをペイント缶の５０体積％となるように添加し、ペイントコンディショナーにて６時間振蓋した後、ビーズを除き、ブラック顔料分散体Ｂｋを調製した。
【０１０１】
〔イエロー顔料分散体Ｙ、マゼンタ顔料分散体Ｍ、シアン顔料分散体Ｃの調製〕
ブラック顔料分散体Ｂｋの調製において、カーボンブラックをＣ．Ｉ．ピグメントイエロー７４、Ｃ．Ｉ．ピグメントレッド１２２、Ｃ．Ｉ．ピグメントブルー１５：３に変更した以外は同様にして、それぞれイエロー顔料分散体Ｙ、マゼンタ顔料分散体Ｍ、シアン顔料分散体Ｃを調製した。
【０１０２】
《顔料インクの調製》
〔顔料インクＢｋの調製〕
顔料分散体：ブラック顔料分散体Ｂｋ                    顔料固形分として２．５部
樹脂：樹脂１                                                          ２．０部
溶剤：２−メチル−１，３−プロパンジオール                          １０．０部
２−ピロリドン                                                １８．０部
１，３−ジメチル−２−イミダゾリジノン                          ５．０部
界面活性剤：ＢＹＫ−３４８（シリコーン系界面活性剤、ビッグケミー製）  ０．５部
イオン交換水で、１００部となるように仕上げた。
【０１０３】
上記各添加剤を添加、攪拌、混合した後、孔径が５μｍのフィルタを用いてろ過を行って、顔料インクＢｋを調製した。
【０１０４】
〔顔料インクＹ、顔料インクＭ、顔料インクＣの調製〕
顔料インクＢｋの調製において、顔料分散体Ｂｋをイエロー顔料分散体Ｙ、マゼンタ顔料分散体Ｍ、シアン顔料分散体Ｃに変えた以外は同じ処方で、顔料インクＹ、顔料インクＭ、顔料インクＣを調製した。
【０１０５】
《インクの評価》
上記調製した各インクを用いて、下記の方法に従って画像形成し、評価を行った。
【０１０６】
〔画像形成法１〕
ピエゾ型のインクジェットヘッド（インク液滴量１４ｐｌ）５基を並列に配置し、５基のヘッドには、順に水系機能インク、顔料インクＢｋ、顔料インクＣ、顔料インクＭ、顔料インクＹをプリントできるようにした。解像度は７２０ｄｐｉ×７２０ｄｐｉに設定した。ｄｐｉは２．５４ｃｍ当たりのドット数を表す。インクジェットプリント装置には、記録媒体を下方より接触式ヒーターにて任意に加温できる機能を備え、インクジェットヘッドの格納ポジションには、水系機能インクの空打ちポジションとブレードワイプ式のメンテナンスユニットを備え、任意の頻度でヘッドクリーニングができる。
【０１０７】
上記インクジェットプリント装置のＹ、Ｍ、Ｃ、Ｂｋヘッドに、上記調製した顔料インクＹ、顔料インクＭ、顔料インクＣ、顔料インクＢｋを各々充填した。また、水系機能インク用ヘッドには、表２記載の水系機能インクを順次入れ替えて評価した。
【０１０８】
まず、水系機能インクヘッドより、溶剤インクジェットインクプリンタ用の軟質塩化ビニルシート基材全面に、水系機能インクを印字率が１００％Ｄｕｔｙになるよう印字した。この時の水系機能インク付与量は１０ｍｌ／ｍ２であった。プリント時には、記録媒体の下方より、接触式ヒーターにて、軟質塩化ビニルシートの表面温度が５０℃となる条件で加熱しながら記録した。印字後、ヒーターを用いてメディア表面から非接触加熱し５０℃にて１分間加熱乾燥した。
【０１０９】
このプリント物を再度、同じプリンタにセットし、顔料インクＹ、顔料インクＭ、顔料インクＣ、顔料インクＢｋからなるカラーインクにてプリンした。プリント時には、記録媒体の下方より、接触式ヒーターにて、軟質塩化ビニルシートの表面温度が５０℃となる条件で加熱しながら記録した。記録後さらに後乾燥工程として５０℃にて３分加熱を行った。
【０１１０】
〔画像形成法２〕
上記インクジェットプリント装置のＹ、Ｍ、Ｃ、Ｂｋヘッドに、上記調製した顔料インクＹ、顔料インクＭ、顔料インクＣ、顔料インクＢｋを各々充填した。また、水系機能インク用ヘッドには、表２記載の水系機能インクを順次入れ替えて評価した。
【０１１１】
水系機能インク、及び、顔料インクＹ、顔料インクＭ、顔料インクＣ、顔料インクＢｋからなるカラーインクを同時にプリントした。プリント画像データは、Ｙ、Ｍ、Ｃ、Ｂｋヘッドに送られデータに基づき印字を行った。水系機能インクヘッドには、プリント画像データと同面積領域全面に印字率７０％Ｄｕｔｙの画像データを送り機能インクを付与した。この時の水系機能インク付与量は７ｍｌ／ｍ２であった。プリント時には、記録媒体の下方より、接触式ヒーターにて、軟質塩化ビニルシートの表面温度が５０℃となる条件で加熱しながら記録した。記録後さらに後乾燥工程として５０℃にて３分加熱を行った。
【０１１２】
〔画像形成法３〕
上記インクジェットプリント装置のＹ、Ｍ、Ｃ、Ｂｋヘッドに、上記調製した顔料インクＹ、顔料インクＭ、顔料インクＣ、顔料インクＢｋを各々充填した。また、水系機能インク用ヘッドには、表２記載の水系機能インクを順次入れ替えて評価した。
【０１１３】
まず、水系機能インクヘッドより、溶剤インクジェットインクプリンタ用の軟質塩化ビニルシート基材全面に、水系機能インクを印字率が７０％Ｄｕｔｙになるよう印字した。この時の水系機能インク付与量は７ｍｌ／ｍ２であった。プリント時には、記録媒体の下方より、接触式ヒーターにて、軟質塩化ビニルシートの表面温度が５０℃となる条件で加熱しながら記録した。印字後、ヒーターを用いてメディア表面から非接触加熱し５０℃にて１分間加熱乾燥した。
【０１１４】
このプリント物を再度、同じプリンタにセットし、顔料インクＹ、顔料インクＭ、顔料インクＣ、顔料インクＢｋからなるカラーインクにてプリンした。プリント時には、記録媒体の下方より、接触式ヒーターにて、軟質塩化ビニルシートの表面温度が５０℃となる条件で加熱しながら記録した。記録後さらに後乾燥工程として５０℃にて３分加熱を行った。
【０１１５】
さらに、このプリントを同じプリンタにセットし、水系機能インクヘッドより、全面に水系機能インクを印字率が１００％Ｄｕｔｙになるよう印字した。この時の水系機能インク付与量は１０ｍｌ／ｍ２であった。プリント時には、記録媒体の下方より、接触式ヒーターにて、軟質塩化ビニルシートの表面温度が５０℃となる条件で加熱しながら記録した。記録後さらに後乾燥工程として５０℃にて３分加熱を行った。
【０１１６】
（射出安定性）
画像形成法１において、顔料インクを印字せずにインクジェット用ＯＨＰフィルムに、水系機能インクのみ射出し、下記基準で射出安定性を評価した。
【０１１７】
３：不吐出、曲がりがなく射出は安定にしていた
２：曲がりの発生が見られた
１：不吐出も見られた。
【０１１８】
（耐擦性）
画像形成法１〜３で作成した画像表面を、綿布（カナキン３号）を用い、９Ｎの荷重をかけてこすり、画像表面の傷発生、塗膜剥がれの状態を目視観察し、下記基準で耐擦性を評価した。
【０１１９】
５：３０往復こすっても、傷の発生はまったく認められない
４：１０往復では傷の発生は認められないが、３０往復では表面に僅かに傷の発生が認められる
３：１０往復では表面に傷の発生が認められ、３０往復では画像膜に剥がれが発生する
２：１０往復で、画像膜に剥がれが生じる
１：５往復で、画像膜の剥がれが認められる。
【０１２０】
（接着性）
画像形成法１、２で作成した画像について、基盤目テープ剥離試験を行った。基盤目テープ剥離試験は、ＪＩＳ  Ｋ  ５６００（塗料一般試験法）の第５部（塗膜の機械的性質）第６節（付着性：クロスカット法）に規定する方法に従った。そして、１ｍｍ間隔で相互に直交するよう、１１本ずつ切り込み線を付けた後、その基盤目上にセロハン製粘着テープ（ニチバン社製ＬＰ−２４）を粘着させ、直ちにテープを引き剥がし、画像膜の剥離状態を目視観察し、下記基準で接着性を評価した。
【０１２１】
５：画像膜の剥離がまったく認められない
４：画像膜の一部で僅かに剥離が認められる
３：画像膜の一部で、剥離の発生が認められる
２：画像膜の一部で、明らかな剥離の発生が認められる
１：画像膜の大部分で、剥離を生じている。
【０１２２】
（インク混じり）
３０℃、相対湿度６０％の環境下、画像形成法１、２で作成したプリント物の１０％Ｄｕｔｙから１００％Ｄｕｔｙまで１０％Ｄｕｔｙ刻みの各画像を目視及びマイクロスコープで観察し、画質はじきの有無やインク混じりにより発生するビーディング発生、小文字描画性により、下記基準でインク混じりを評価した
５：はじき、ビーディングもなく、小文字描画、白抜き文字の描画性も明瞭
４：はじき、ビーディングもなく、小文字描画できるが、白抜き文字の描画性がやや不明瞭
３：はじきはないが、ビーディングがごく僅かに見られ、小文字描画できるがやや不明瞭
２：はじきはないが、ビーディングが目立ち、小文字描画できず
１：局所的なはじきが見られ、ビーディングも激しく、小文字描画できず。
【０１２３】
（光沢性）
２０℃、相対湿度３０％の環境下、画像形成法３で作成したプリント物の１００％Ｄｕｔｙ画像の２０°光沢度を測定した。光沢度の測定は、日本電色工業株式会社製変角光沢度計（ＶＧＳ−１００１ＤＰ）を用いた。得られた２０度光沢度より、下記基準で光沢性を評価した。
【０１２４】
５：２０度光沢度が、１００％以上である
４：２０度光沢度が、８５％以上、１００％未満である
３：２０度光沢度が、５５％以上、８５％未満である
２：２０度光沢度が、３０％以上、５５％未満である
１：２０度光沢度が、３０％未満である。
【０１２５】
（濃度）
上記光沢評価に用いた１００％Ｄｕｔｙ画像の反射濃度を測定し、下記基準で濃度を評価した。
【０１２６】
５：濃度が２．０以上
４：濃度が１．８以上、２未満
３：濃度が１．６以上、１．８未満
２：濃度が１．４以上、１．６未満
１：濃度が１．４未満。
【０１２７】
評価の結果を表３に示す。
【０１２８】
【表３】
0005521502.tif 000004
【０１２９】
表３より明らかなように、本発明の水系機能インクは、比較例に対し、疎水性記録媒体にインク混じり（ビーディング）のない高品位な画質が印字でき、光沢性、耐擦性及び接着性に優れた画像を形成でき、かつ射出安定性にも優れていることが分かる。